ЧУГУН
IRON

Изобретение относится к области металлургии и касается составов чугуна, используемого для изготовления деталей тормозных устройств.
Известен чугун, содержащий, мас.%: углерод 2,5-4,0; кремний 0,8-2,5; марганец 0,3-1,5; фосфор 0,05-1,5; кальций 0-0,2; барий 0-0,2; медь 0-4,0; железо - остальное [1].
Задача изобретения состоит в повышении износостойкости чугуна.
Технический результат достигается тем, что чугун, содержащий углерод, кремний, марганец, фосфор, кальций, кальций, барий, медь, железо, дополнительно содержит индий и теллур при следующем соотношении компонентов, мас.%: углерод 3,0-3,6; кремний 1,4-1,8; марганец 2,0-2,5; фосфор 0,3-0,4; кальций 0,05-0,1; барий 0,01-0,05; медь 5,0-5,5, индий 0,2-0,3; теллур 0,0001-0,0002; железо - остальное.
В таблице приведены составы чугуна.
Компоненты
Состав, мас.%:
1
2
3
Углерод
3,0
3,3
3,6
Кремний
1,4
1,6
1,8
Марганец
2,0
2,3
2,5
Фосфор
0,3
0,35
0,4
Кальций
0,1
0,07
0,05
Барий
0,01
0,03
0,05
Медь
5,0
5,3
5,5
Индий
0.2
0,25
0,3
Теллур
0,0002
0,0002
0,0001
Железо
остальное
остальное
остальное
Износ чугуна, отн. ед.
~0,9
~0,9
~0,9
Примечание: за отн. ед. принят износ при сухом трении известного чугуна [1] в условиях удельного давления до 100 кгс/см<sup>2</sup>, скорости скольжения до 5,7 м/с, контртело - чугун серый модифицированный (МСЧ 28-48).
Повышение износостойкости чугуна достигается за счет комплексного влияния компонентов, входящих в его состав. Марганец способствуют повышению твердости сплава. Кальций и барий выполняют функцию раскислителей, измельчают структурные составляющие сплава. Фосфор образует легкоплавкую эвтектику, состоящую из аустенита и фосфида железа, твердые участки которой в материале мелкозернистого строения способствуют повышению износостойкости. Теллур стабилизирует карбиды. Медь и индий увеличивает прочность и пластичность сплава, препятствуют образованию и развитию трещин.
Чугун выплавляют в электропечах и отливают формы. Отливки подвергают низкотемпературному отжигу при температуре 600°C для снятия линейных напряжений.
Источник информации
1. JP 60-121254 А, 1985.